(57)【要約】【課題】工業的に製造する際の作業性に優れたゴム状重合体の製造方法、及び低燃費性を維持しつつ、ウエットグリップ性能を向上することができる、タイヤ用ゴム組成物の製造方法を提供する。【解決手段】ゴム状重合体を含有するラテックスに、凝集液を添加することによりゴム状重合体を凝集させる凝集工程を有し、上記凝集液として、無機金属塩を含む水溶液と、有機溶媒とを用い、上記無機金属塩の配合量が、上記ゴム状重合体１００質量部に対して３〜１０質量部であり、上記有機溶媒の配合量が、上記ラテックス、上記水溶液、及び上記有機溶媒の混合液の液体成分中、１０〜６０質量％である、ゴム状重合体の製造方法。【選択図】なし【特許請求の範囲】
【請求項１】
ゴム状重合体を含有するラテックスに、凝集液を添加することによりゴム状重合体を凝集させる凝集工程を有し、
前記凝集液として、無機金属塩を含む水溶液と、有機溶媒とを用い、
前記無機金属塩の配合量が、前記ゴム状重合体１００質量部に対して３〜１０質量部であり、
前記有機溶媒の配合量が、前記ラテックス、前記水溶液、及び前記有機溶媒の混合液の液体成分中、１０〜６０質量％である、ゴム状重合体の製造方法。
【請求項２】
前記ゴム状重合体が、乳化重合により合成されたものであることを特徴とする、請求項１に記載のゴム状重合体の製造方法。
【請求項３】
前記有機溶媒のｓｐ値が１１〜１５であることを特徴とする、請求項１又は２に記載のゴム状重合体の製造方法。
【請求項４】
請求項１〜３のいずれか１項に記載の製造方法により得られたゴム状重合体を配合する、タイヤ用ゴム組成物の製造方法。
【発明の詳細な説明】
【技術分野】
【０００１】
本発明は、ゴム状重合体の製造方法、及びタイヤ用ゴム組成物の製造方法に関するものである。
【背景技術】
【０００２】
ゴム状重合体を合成して得られたラテックスから、ゴム状重合体を回収するために凝集させることがある。その凝集方法としては、特許文献１の段落００４８に記載のように、無機金属塩や、貧溶媒などの凝集剤を添加する方法が知られている。
【０００３】
しかしながら、ゴム状重合体の粒子径が小さい場合、無機金属塩の添加では凝集が不十分な場合がある。また、無機金属塩を多量に用いると、ゴム状重合体中に無機金属イオンが残存し、配合したゴム組成物の特性が悪化するおそれがあった。特に、タイヤ用ゴム組成物に、ウエットグリップ性能等のタイヤ性能を向上させる目的でゴム状重合体を配合した場合、低燃費性が悪化するおそれがあった。
【０００４】
また、工業的にゴム状重合体を製造する場合、一般的には、重合反応を行った後、凝集槽において凝集を行い、凝集槽の下部に設けられた排出口から凝集した重合体の回収を行う。
【０００５】
しかしながら、貧溶媒を添加する方法では、ゴム状重合体が凝固して塊状になり流動性を失い、凝集槽の排出口から排出できないという問題が生じることがあった。
【先行技術文献】
【特許文献】
【０００６】
【特許文献１】特許５９６７３４２号公報
【発明の概要】
【発明が解決しようとする課題】
【０００７】
本発明は、以上の点に鑑み、工業的に製造する際の作業性に優れたゴム状重合体の製造方法、及び、低燃費性を維持しつつ、ウエットグリップ性能を向上させることができる、タイヤ用ゴム組成物の製造方法を提供することを目的とする。
【課題を解決するための手段】
【０００８】
本発明に係るゴム状重合体の製造方法は、ゴム状重合体を含有するラテックスに、凝集液を添加することによりゴム状重合体を凝集させる凝集工程を有し、上記凝集液として、無機金属塩を含む水溶液と、有機溶媒とを用い、上記無機金属塩の配合量が、上記ゴム状重合体１００質量部に対して３〜１０質量部であり、上記有機溶媒の配合量が、上記ラテックス、上記水溶液、及び上記有機溶媒の混合液の液体成分中、１０〜６０質量％であるものとする。
【０００９】
上記ゴム状重合体は、乳化重合により合成されたものとすることができる。
【００１０】
上記有機溶媒のｓｐ値は１１〜１５であるものとすることができる。
【００１１】
本発明に係るタイヤ用ゴム組成物の製造方法は、上記ゴム状重合体を配合するものとする。
【発明の効果】
【００１２】
本発明のゴム状重合体の製造方法によれば、工業的に製造する際の作業性を大きく向上させることができ、本発明のタイヤ用ゴム組成物の製造方法によれば、低燃費性を維持しつつ、ウエットグリップ性能が向上したタイヤ用ゴム組成物が得られる。
【発明を実施するための形態】
【００１３】
以下、本発明の実施に関連する事項について詳細に説明する。
【００１４】
本実施形態に係るゴム状重合体の製造方法は、ゴム状重合体を含有するラテックスに、凝集液を添加することによりゴム状重合体を凝集させる凝集工程を有し、上記凝集液として、無機金属塩を含む水溶液と、有機溶媒とを用い、上記無機金属塩の配合量が、上記ゴム状重合体１００質量部に対して３〜１０質量部であり、上記有機溶媒の配合量が、上記ラテックス、上記水溶液、及び上記有機溶媒の混合液の液体成分中、１０〜６０質量％であるものとする。
【００１５】
無機金属塩としては、特に限定されないが、水酸化ナトリウム、硫酸ナトリウム、硫酸カルシウム、硫酸マグネシウム、硫酸アンモニウム、硫酸アルミニウム、塩化ナトリウム、塩化カルシウム、塩化マグネシウムなどの金属塩が挙げられ、これらを２種以上併用するものであってもよい。これらの無機金属塩の中でも３価の無機金属イオンを有する無機金属塩であることが好ましい。
【００１６】
無機金属塩を含む水溶液の濃度は、特に限定されないが、０．１〜３０質量％であることが好ましく、１〜１０質量％であることがより好ましい。
【００１７】
無機金属塩の配合量としては、ゴム状重合体１００質量部に対して、３〜１０質量部であれば特に限定されないが、３〜７質量部であることが好ましい。３質量部以上である場合、スラリー状のゴム状重合体が得られやすく、１０質量部以下である場合、ゴム状重合体中に残存する無機金属塩の量を抑制することができ、ゴム状重合体を配合することで優れたゴム組成物の物性が得られやすい。
【００１８】
無機金属塩の添加速度は、特に限定されないが、ゴム状重合体１００質量部に対して、０．１〜１０質量部／ｍｉｎであることが好ましく、０．５〜５質量部／ｍｉｎであることがより好ましい。
【００１９】
有機溶媒としては、特に限定されないが、ｓｐ値が１１〜１５であるものが好ましく、例えば、メタノール（ｓｐ値：１４．５）、イソプロピルアルコール（ｓｐ値：１１．５）、アセトニトリル（ｓｐ値：１１．９）、エタノール（ｓｐ値：１２．７）、ジメチルホルムアミド（ｓｐ値：１２．０）、ジメチルスルホキシド（ｓｐ値：１２．０）、エチレングリコール（ｓｐ値：１４．２）などを好適に用いることができる。ｓｐ値が上記範囲内である場合、スラリー状のゴム状重合体が得られやすい。
【００２０】
ここで本明細書において、ｓｐ値（溶解パラメータ）とは、例えば、向井淳二、金城徳幸著「技術者のための実学高分子」（講談社、１９８１年１０月１日発行）の７１〜７７頁に記載のＦｅｄｏｒｓの式により算出される２５℃における値δ［（ｃａｌ／ｃｍ３）１／２］であり、１（ｃａｌ／ｃｍ３）１／２＝２．０５（ＭＪ／ｍ３）１／２であり、そのため、ＳＰ値が１０（ｃａｌ／ｃｍ３）１／２以下とは２０．５（ＭＪ／ｍ３）１／２以下であることを意味する。
Ｆｅｄｏｒｓの式：
ＳＰ値（δ）＝（Ｅｖ／ｖ）１／２＝（ΣΔｅｉ／ΣΔｖｉ）１／２
Ｅｖ：蒸発エネルギー
ｖ：モル体積
Δｅｉ：各成分の原子又は原子団の蒸発エネルギー
Δｖｉ：各原子又は原子団のモル体積
【００２１】
上記の式の計算に使用する各原子又は原子団の蒸発エネルギー、モル体積は、Ｆ．  Ｆｅｄｏｒｓ，  Ｐｏｌｙｍ．  Ｅｎｇ．  Ｓｃｉ．，  １４，  １４７  〈１９７４〉を参照することができる。
【００２２】
上記有機溶媒の配合量は、ラテックス、無機金属塩を含有する水溶液、及び有機溶媒の混合液の液体成分中、１０〜６０質量％であれば特に限定されないが、１５〜５０質量％であることが好ましい。１０質量％以上である場合、ゴム状重合体の凝集が起こりやすく、６０質量％以下である場合、スラリー状のゴム状重合体が得られやすい。
【００２３】
上記有機溶媒の添加速度は、特に限定されないが、ラテックスと、無機金属塩を含有する水溶液との混合液の液体成分１００質量部に対して、０．１〜１０質量部／ｍｉｎであることが好ましく、０．５〜５質量部／ｍｉｎであることがより好ましい。
【００２４】
本実施形態のように、ゴム状重合体を含有するラテックス中に、無機金属塩を含む水溶液と有機溶媒を添加した場合、ゴム状重合体が凝集によって塊状にはならず、二次粒子や三次粒子のゴム状重合体が分散したスラリー状態を維持することができる。そのメカニズムは定かではないが、ゴム状重合体の表面の電荷が無機金属イオンによって相殺されることで、ゴム状重合体と有機溶媒との相溶性が高まり、ゴム状重合体が緩やかに凝集するためと考えられる。本実施形態の製造方法によれば、工業的に製造する際に、得られるゴム状重合体クラムは流動性を有するため、凝集槽の排出口から容易にゴム状重合体を回収することができる。ここで、本明細書において「凝集」とは、コロイド粒子が集まってより大きな粒子になる現象をいう。
【００２５】
上記無機金属塩を含む水溶液と上記有機溶媒は、それぞれ別々に添加してもよく、事前に混合し混合液として添加してもよいが、上記無機金属塩を含む水溶液を添加した後、上記有機溶媒を添加するか、あるいは、混合液として添加するのが好ましい。すなわち、凝集工程は、無機金属塩を含む水溶液を添加し、ゴム状重合体を凝集させる第一凝集工程と、ｓｐ値が１１〜１５である有機溶媒を添加し、ゴム状重合体を凝集させる第二凝集工程とを有する凝集工程であることが好ましく、あるいは、無機金属塩を含む水溶液とｓｐ値が１１〜１５である有機溶媒との混合液を添加し、ゴム状重合体を凝集させる凝集工程であることが好ましい。
【００２６】
混合液として添加する場合の添加速度は、特に限定されないが、ラテックスの液体成分１００質量部に対して、０．１〜１０質量部／ｍｉｎであることが好ましく、０．５〜５質量部／ｍｉｎであることがより好ましい。
【００２７】
ゴム状重合体の重合方法としては、特に限定されず、例えば、乳化重合法、溶液重合法懸濁重合法が挙げられ、この中でも乳化重合法であることが好ましい。
【００２８】
本実施形態の凝集工程において使用する攪拌機は、特に限定されず、例えば、撹拌翼形状としては三方後退翼、パドル型、アンカー型、タービン翼、マックスブレンド翼などの一般的な撹拌翼の攪拌機を用いることができる。
【００２９】
本実施形態の凝集工程における上記攪拌機の回転数は、特に限定されず、使用する攪拌機の撹拌翼形状によっても異なるが、例えば、三方後退翼を用いた場合、６０〜５００ｒｐｍであってもよく、１００〜４００ｒｐｍであってもよい。
【実施例】
【００３０】
以下、本発明の実施例を示すが、本発明はこれらの実施例に限定されるものではない。
［合成例］
３０００ｇのメタクリル酸２，４，６−トリメチルヘプチル（メタクリル酸イソデシル）、７８．８ｇのエチレングリコールジメタクリレート、３８２．２ｇのドデシル硫酸ナトリウム、６３００ｇの水および７００ｇのエタノールを混合し、１時間撹拌させることによりモノマーを乳化させ、３５．８ｇの過硫酸カリウムを添加した後、撹拌しながら１時間の窒素バブリングを実施し、溶液を７０℃で８時間保持することにより、ゴム状重合体の微粒子が分散したラテックスが得られた。
【００３１】
得られたラテックスを撹拌させながら、凝集液を添加することにより凝集を実施した。
【００３２】
撹拌は、凝集槽内での撹拌翼による機械撹拌方式で、撹拌翼形状としては三方後退翼にて実施した。
【００３３】
得られたゴム状重合体の凝集状態を目視にて確認した。凝集したゴム状重合体がスラリー状に分散しているものは工業的な製造において優れた作業性を有していると評価し、十分な凝集が得られないものや、ゴム状重合体が凝固し塊状になったものは工業的な製造に不適として評価した。
【００３４】
［実施例１−１］
得られたエマルションを３００ｒｐｍで攪拌させながら、３ｗｔ％の硫酸アルミニウム水溶液を５２５０ｇ添加して重合体を緩凝集させた後、イソプロピルアルコール（ＩＰＡ）を５２５０ｇ添加することによりゴム状重合体１を凝集させた。ゴム状重合体１は、溶液中に分散したスラリー状として析出した。無機金属塩の配合量は、ゴム状重合体１００質量部に対して５質量部であり、有機溶媒の配合量は、ラテックスと凝集液との混合液の液体成分中、３０質量％であった。
【００３５】
［実施例１−２］
実施例１−１で用いたイソプロピルアルコールの代わりにアセトニトリルを５２５０ｇ用いた以外は実施例１−１と同様の手法にてゴム状重合体２を凝集させた。ゴム状重合体２は、溶液中に分散したスラリー状として析出した。無機金属塩の配合量は、ゴム状重合体１００質量部に対して５質量部であり、有機溶媒の配合量は、ラテックスと凝集液との混合液の液体成分中、３０質量％であった。
【００３６】
［実施例１−３］
実施例１−１で用いたイソプロピルアルコールの代わりにエタノールを５２５０ｇ用いた以外は実施例１−１と同様の手法にてゴム状重合体３を凝集させた。ゴム状重合体３は、溶液中に分散したスラリー状として析出した。無機金属塩の配合量は、ゴム状重合体１００質量部に対して５質量部であり、有機溶媒の配合量は、ラテックスと凝集液との混合液の液体成分中、３０質量％であった。
【００３７】
［実施例１−４］
実施例１−１で用いたイソプロピルアルコールの代わりにメタノールを５２５０ｇ用いた以外は実施例１−１と同様の手法にてゴム状重合体４を凝集させた。ゴム状重合体４は、溶液中に分散したスラリー状として析出した。無機金属塩の配合量は、ゴム状重合体１００質量部に対して５質量部であり、有機溶媒の配合量は、ラテックスと凝集液との混合液の液体成分中、３０質量％であった。
【００３８】
［比較例１−１］
実施例１−４で用いた硫酸アルミニウム水溶液濃度を１．２質量％とした以外は実施例１−４と同様の手法にてゴム状重合体５を凝集させた。ゴム状重合体５は、塊状の固体として凝固析出した。無機金属塩の配合量は、ゴム状重合体１００質量部に対して２質量部であり、有機溶媒の配合量は、ラテックスと凝集液との混合液の液体成分中、３０質量％であった。
【００３９】
［実施例１−５］
実施例１−４で用いた硫酸アルミニウム水溶液濃度を４．２質量％とした以外は実施例１−４と同様の手法にてゴム状重合体６を凝集させた。ゴム状重合体６は、溶液中に分散したスラリー状として析出した。無機金属塩の配合量は、ゴム状重合体１００質量部に対して７質量部であり、有機溶媒の配合量は、ラテックスと凝集液との混合液の液体成分中、３０質量％であった。
【００４０】
［比較例１−２］
実施例１−４で用いた硫酸アルミニウム水溶液濃度を６質量％とした以外は実施例１−４と同様の手法にてゴム状重合体７を凝集させた。ゴム状重合体７は、溶液中に分散したスラリー状として析出した。無機金属塩の配合量は、ゴム状重合体１００質量部に対して１０質量部であり、有機溶媒の配合量は、ラテックスと凝集液との混合液の液体成分中、３０質量％であった。
【００４１】
［比較例１−３］
実施例１−４で用いたメタノールを２２０５ｇとした以外は実施例１−４と同様の手法にてゴム状重合体８を凝集させた。溶液が白濁するのみで目視では固形分が確認できなかったため、ゴム状重合体８の凝集性は不十分であると評価した。無機金属塩の配合量は、ゴム状重合体１００質量部に対して５質量部であり、有機溶媒の配合量は、ラテックスと凝集液との混合液の液体成分中、１５質量％であった。
【００４２】
［実施例１−６］
実施例１−４で用いたメタノールを１８３７５ｇとした以外は実施例１−４と同様の手法にてゴム状重合体９を凝集させた。ゴム状重合体９は、溶液中に分散したスラリー状として析出した。無機金属塩の配合量は、ゴム状重合体１００質量部に対して５質量部であり、有機溶媒の配合量は、ラテックスと凝集液との混合液の液体成分中、６０質量％であった。
【００４３】
［比較例１−４］
実施例１−４で用いたメタノールを２２８９０ｇとした以外は実施例１−４と同様の手法にてゴム状重合体１０を凝集させた。ゴム状重合体１０は、塊状の固体として凝固析出した。無機金属塩の配合量は、ゴム状重合体１００質量部に対して５質量部であり、有機溶媒の配合量は、ラテックスと凝集液との混合液の液体成分中、６５質量％であった。
【００４４】
［実施例１−７］
実施例１−４で用いた硫酸アルミニウムの代わりに塩化ナトリウム水溶液を５２５０ｇ用いた以外は実施例１−４と同様の手法にてゴム状重合体１１を凝集させた。ゴム状重合体１１は、溶液中に分散したスラリー状として析出した。無機金属塩の配合量は、ゴム状重合体１００質量部に対して５質量部であり、有機溶媒の配合量は、ラテックスと凝集液との混合液の液体成分中、３０質量％であった。
【００４５】
［実施例１−８］
実施例１−４で用いた硫酸アルミニウムの代わりに塩化カルシウム水溶液を５２５０ｇ用いた以外は実施例１−４と同様の手法にてゴム状重合体１２を凝集させた。ゴム状重合体１２は、溶液中に分散したスラリー状として析出した。無機金属塩の配合量は、ゴム状重合体１００質量部に対して５質量部であり、有機溶媒の配合量は、ラテックスと凝集液との混合液の液体成分中、３０質量％であった。
【００４６】
［実施例１−９］
凝固液として、３ｗｔ％硫酸アルミニウム水溶液５２５０ｇとメタノール５２５０ｇをあらかじめ混合したものを用いた以外は実施例１−４と同様の手法によりゴム状重合体１３を凝集させた。ゴム状重合体１３は、溶液中に分散したスラリー状として析出した。無機金属塩の配合量は、ゴム状重合体１００質量部に対して５質量部であり、有機溶媒の配合量は、ラテックスと凝集液との混合液の液体成分中、３０質量％であった。
【００４７】
スラリー状のゴム状重合体として得られたものについては、ゴム状重合体中に残存する無機金属イオンの濃度を測定した。測定方法は次のとおりであり、測定結果を表１に示す。
【００４８】
・金属イオン総量：得られた重合体０．１ｇに硝酸５ｍｌを加え、マイクロ波により分解し、蒸留水により５０ｍｌに希釈し、測定溶液とした。パーキンエルマー（株）製「Оｐｔｉｍａ８３００」を用いて、誘電結合プラズマ発光分析（ＩＣＰ−ＯＥＳ）を行い、ナトリウム濃度、カリウム濃度、アルミニウム濃度、カルシウム濃度を測定し、その合計値を求めた。
【００４９】
【表１】
2020084081.tif 000002
【００５０】
表１に示すとおり、凝集剤として、無機金属塩を含む水溶液と、有機溶媒とを併用し、それぞれ所定量とすることにより、流動性を保ったスラリー状のゴム状重合体が得られ、工業的な製造において優れた作業性が得られることがわかった。
【００５１】
スラリー状で得られたゴム状重合体について、タイヤ用ゴム組成物に配合した際のタイヤ性能を評価した。
【００５２】
バンバリーミキサーを使用し、下記表２に示す配合（質量部）に従い、まず、ノンプロ練り工程で、加硫促進剤及び硫黄を除く成分を添加混合し（排出温度＝１６０℃）、プロ練り工程で、加硫促進剤及び硫黄を添加混合して（排出温度＝９０℃）、ゴム組成物を調製した。
【００５３】
表２中の各成分の詳細は以下の通りである。
【００５４】
・変性ＳＢＲ：株式会社ＪＳＲ（株）製「ＨＰＲ３５０」、アルコキシ基及びアミノ基末端変性溶液重合ＳＢＲ
・ＢＲ：宇部興産（株）製「ウベポールＢＲ１５０Ｂ」
・シリカ：東ソー・シリカ（株）製「ニップシールＡＱ」
・シランカップリング剤：エボニックジャパン（株）製「Ｓｉ６９」、ビス（３−トリエトキシシリルプロピル）テトラスルフィド
・ゴム状重合体１：上記実施例１−１にて得られたゴム状重合体
・ゴム状重合体２：上記実施例１−２にて得られたゴム状重合体
・ゴム状重合体３：上記実施例１−３にて得られたゴム状重合体
・ゴム状重合体４：上記実施例１−４にて得られたゴム状重合体
・ゴム状重合体６：上記実施例１−５にて得られたゴム状重合体
・ゴム状重合体７：上記比較例１−２にて得られたゴム状重合体
・ゴム状重合体９：上記実施例１−６にて得られたゴム状重合体
・ゴム状重合体１１：上記実施例１−７にて得られたゴム状重合体
・ゴム状重合体１２：上記実施例１−８にて得られたゴム状重合体
・ゴム状重合体１３：上記実施例１−９にて得られたゴム状重合体
・亜鉛華：三井金属鉱業（株）製「亜鉛華１種」
・老化防止剤：大内新興化学工業（株）製「ノクラック６Ｃ」
・ステアリン酸：花王（株）製「ルナックＳ−２０」
・硫黄：細井化学工業（株）製「ゴム用粉末硫黄１５０メッシュ」
・加硫促進剤：大内新興化学工業（株）製「ノクセラーＣＺ」
・２次加硫促進剤：大内新興化学工業（株）製「ノクセラーＤ」
【００５５】
得られた各ゴム組成物について、ウエットグリップ性能、及び低燃費性を評価した。評価方法は次の通りである。
【００５６】
・ウエットグリップ性能：温度０℃の条件で損失係数ｔａｎδを測定した。０℃でのｔａｎδは、タイヤ用ゴム組成物において、湿潤路面に対するグリップ性能（ウエットグリップ性能）の指標として一般に用いられているものであり、上記指数が大きいほどｔａｎδが大きく、ウエットグリップ性能に優れることを示す。
【００５７】
・低燃費性：温度６０℃の条件で損失係数ｔａｎδを測定した。６０℃でのｔａｎδは、タイヤ用ゴム組成物において、低燃費性能の指標として一般に用いられているものであり、上記指数が小さいほどｔａｎδが小さく、従って、発熱しにくく、タイヤとしての低燃費性能に優れることを示す。
【００５８】
【表２】
2020084081.tif 000003
【００５９】
結果は、表２に示す通りであり、比較例２−１，比較例２−２と実施例２−１〜実施例２−９との対比より、実施例１−１〜実施例１−９の製造方法により得られた金属イオンの残存量の少ないゴム状重合体を配合するゴム組成物の製造方法により、低燃費性を維持しつつ、ウエットグリップ性能を向上させたタイヤ用ゴム組成物が得られることがわかった。
【産業上の利用可能性】
【００６０】
本発明のゴム状重合体の製造方法は、各種用途に用いられるゴム状重合体を工業的に製造する際に好適に用いることができる。